Brevet FR3070973A1 (20190315)

REVENDICATIONS1. Procédé de préparation d'un aérogel métallique thermiquement et électriquement conducteur, comprenant au moins les étapes successives suivantes : a) préparation d'une solution comprenant des nanofils métalliques dispersés dans un solvant, de préférence choisi parmi l'eau, les alcools et un de leurs mélanges, et un composé additionnel dont la température de fusion va de 15°C à 90°C, et de préférence de 15°C à 60°C, b) congélation de la solution, c) sublimation du solvant et du composé additionnel, de manière à former un aérogel métallique de nanofils métalliques.\n<CLM>\1\tProcédé selon la revendication 1, caractérisé en ce que le composé additionnel est choisi parmi le glycérol, le tertiobutanol, le norbornène, et le camphène.\n<CLM>\1\tProcédé selon l'une des revendications 1 et 2, caractérisé en ce que l'étape b) est réalisée par trempage de la solution dans de l'azote liquide.\n<CLM>\1\tProcédé selon l'une des revendications 1 à 3, caractérisé en ce que la solution comprend de 0,05 à 10g/L de nanofils métalliques.\n<CLM>\1\tProcédé selon l'une quelconque des revendications précédentes, caractérisé en ce que les nanofils métalliques sont des nanofils d'argent, d'or, de cuivre ou de nickel.\n<CLM>\1\tProcédé selon l'une quelconque des revendications précédentes, caractérisé en ce que les nanofils métalliques ont un diamètre moyen allant de 20nm à 500nm, et de préférence de 30nm à 200nm. 14\n<CLM>\1\tProcédé selon l'une quelconque des revendications précédentes, caractérisé en ce que les nanofils métalliques ont une longueur moyenne allant de lum à 500um, et de préférence de lum à 50um. 5\n<CLM>\1\tProcédé selon l'une des revendications 1 à 7, caractérisé en ce que le procédé comporte une étape dl) ultérieure dans laquelle les nanofils métalliques sont recouverts par une couche d'oxyde métallique, l'oxyde métallique étant choisi parmi l'oxyde d'hafnium, l'oxyde de zirconium, l'oxyde de titane, l'oxyde de zinc et l'oxyde d'aluminium. 10\n<CLM>\1\tProcédé selon la revendication précédente, caractérisé en ce que la couche d'oxyde métallique a une épaisseur allant de 2nm à 100nm, de préférence de 5nm à 20nm. 15\n<CLM>\1\tProcédé selon l'une des revendications 1 à 7, caractérisé en ce que le procédé comporte une étape d2) ultérieure dans laquelle les nanofils métalliques sont recouverts par une couche auto-assemblée de molécules, les molécules ayant de préférence une fonction thiol, une fonction amine ou un atome de sélénium. 20\n<CLM>\1\tProcédé selon la revendication précédente, caractérisé en ce que les molécules ont une chaine carbonée en C3-C25, et de préférence en C3-C20.\n<CLM>\1\tAérogel métallique électriquement et thermiquement conducteur obtenu par le procédé tel que défini dans l'une quelconque des revendications 25 précédentes, comprenant des nanofils métalliques, de préférence en argent, en or, en cuivre ou en nickel, recouverts par une couche auto-assemblée de molécules ou par une couche en oxyde métallique, l'oxyde métallique étant choisi parmi l'oxyde d'hafnium, l'oxyde de zirconium, l'oxyde de titane, l'oxyde de zinc et l'oxyde d'aluminium. 30\n<CLM>\1\tElément chauffant comprenant un aérogel métallique tel que défini dans la revendication 12, et deux électrodes disposées en contact avec l'aérogel 15 métallique et étant positionnées de manière à permettre le passage d'une tension d'un bout à l'autre de l'aérogel métallique.\n<CLM>\1\tUtilisation d'un élément chauffant tel que défini dans la 5 revendication précédente, dans laquelle une tension est appliquée entre les électrodes de manière à faire passer un courant dans l'aérogel métallique et à engendrer une augmentation de la température de l'aérogel métallique par effet Joule.